(57)【要約】      （修正有）【課題】磁場の影響を受けない補償機能付き合金を提供する。【解決手段】反強磁性であり温度補償される計時器用バランスばねを製造する方法であって、抗磁性の補償機能付き合金を選択するステップと、当該合金を調整してブランクを得るステップと、鋳造及び／又は鍛造及び／又は伸線及び／又は圧延及び／又は絞りによってブランクの形を形成して、ばねワイヤーのブランクを得るステップと、ワイヤーをワインダーに巻きつけて、バランスばねを得るステップと、３０〜２００分の期間５４０℃〜６５０℃の温度でアニールすることによって、らせん状のばねに対してヒートセット処理を少なくとも施して、バランスばねを得るステップとを有する。【選択図】図１
2017102110.tif 000002
【特許請求の範囲】
【請求項１】
反強磁性であり温度補償される計時器用バランスばねを製造する方法であって、
マンガンを２１．０重量％〜２５．０重量％、ニッケルを９．０重量％〜１３．０重量％、クロムを６．０重量％〜１５．０重量％、ベリリウムを０．２重量％〜２．０重量％、鉄を残りの量含有し、ニッケルとマンガンを合計３３．０重量％以上含有する鉄−クロム−ニッケル−マンガン−ベリリウムのタイプの抗磁性の補償機能付き合金を選択するステップ（１０）と、
当該合金を調整してブランクを得るステップ（１１）と、
鋳造及び／又は鍛造及び／又は伸線及び／又は圧延及び／又は絞りによって前記ブランクの形を形成して、ばねワイヤーのブランクを得るステップ（１２）と、
前記ワイヤーをワインダーに巻きつけて、らせん状のばねを得るステップ（１３）と、
３０〜２００分の期間５４０℃〜６５０℃の温度でアニールすることによって、前記らせん状のばねに対してヒートセット処理を少なくとも施して、バランスばねを得るステップ（１４）と
を有することを特徴とする方法。
【請求項２】
当該合金は、ニッケルを１０．５重量％〜１３．０重量％含有する
ことを特徴とする請求項１に記載の方法。
【請求項３】
当該合金は、ニッケルを１１．０重量％〜１３．０重量％含有する
ことを特徴とする請求項２に記載の方法。
【請求項４】
当該合金は、クロムを７．５重量％よりも多く含有する
ことを特徴とする請求項１に記載の方法。
【請求項５】
当該合金は、クロムを１０．５重量％よりも多く含有する
ことを特徴とする請求項４に記載の方法。
【請求項６】
当該合金は、マンガンを２１．０重量％〜２３．０重量％含有する
ことを特徴とする請求項１に記載の方法。
【請求項７】
当該合金は、ニッケル及びマンガンを合計３３．０重量％以上含有する
ことを特徴とする請求項１に記載の方法。
【請求項８】
当該合金は、ニッケル及びマンガンを合計３４．０重量％以上含有する
ことを特徴とする請求項７に記載の方法。
【請求項９】
当該合金は、ニッケル及びマンガンを合計３５．５重量％以下含有する
ことを特徴とする請求項１に記載の方法。
【発明の詳細な説明】
【技術分野】
【０００１】
本発明は、反強磁性であり温度補償される計時器用バランスばねを製造する方法に関する。
【０００２】
本発明は、ムーブメントのレートに影響する計時器用部品の分野に関し、特に、エスケープ機構の部品に関する。
【背景技術】
【０００３】
ばね仕掛けバランス発振器の温度補償は、伝統的に、バイメタルのバランス車及び鋼製バランスばねを用いることによって行われている。Ch. Ed Guillaumeがエリンバーを発見したことによって、モノメタルのバランスを、エリンバーで作られた補償済みバランスばねに関連づけて、発振器を単純化させることが可能になった。このような合金の異なる変種が、「Nivarox」、「Isoval」、「Durinval」、「Ni-span C」などの様々な異なる商品名で登場している。
【０００４】
これらの合金にはすべて、磁場に強く反応するという課題がある。なぜなら、これらは生来的に強磁性体であるからである。
【０００５】
本発明は、磁場の影響を受けない補償機能付き合金を提案することを目的とする。
【０００６】
測時技術の研究においては、常に、耐温度性又は非磁性や反強磁性の性質について特定の仕様に合う新しい合金を開発することに注力されてきている。
【０００７】
例えば、ELGIN名義のスイス特許ＣＨ２８６９１２は、コバルト−クロム−ニッケルの合金で作られたばねを開示している。これは、２０〜６０％のコバルト、１５〜３０％のクロム、１８％未満の鉄、０．０１〜０．０９％のベリリウム、０．０５〜０．３０％の炭素を含有しており、ニッケル−鉄を合計２０〜４０％含有しており、ニッケル含有量が鉄含有量よりも多い。また、DINERSTEIN名義の米国特許ＵＳ２４１９８２５は、弾性限界が高いばね合金を開示している。これは、３０％のニッケル、９％のクロム、１．５％のマンガン、１％のケイ素、０．３％のタングステン、炭化クロムの形態の０．０６％の炭素、０．５％のベリリウム、微量のカルシウム、残りの量の鉄を含有しており、製造サイクルが非常に特殊である。INSTITUT STRAUMANN名義のスイス特許ＣＨ１９６４０８は、ニッケル−鉄−モリブデン−ベリリウムの熱処理可能な合金で作られた温度補償機能付きばねのいくつかの組成を開示している。これは、常に３５％よりも多いニッケル、７％よりも多いモリブデン、０．１％〜１％の様々な範囲のベリリウム、常に３％未満のクロムを含有している。
【０００８】
鉄−マンガン−ニッケル−クロムのタイプの合金は、理論上良好な反強磁性特性を有するために許容可能であり、具体的には、鉄−マンガン−ニッケル−クロム−ベリリウムの合金が許容可能である。しかし、熱ドリフトを補償するために通常用いられるバイメタル材料を用いることを回避するために、再現可能な形態で、８℃〜３８℃の通常の腕時計製造の温度の範囲内において、範囲が可能な限りフラットでありつつ温度補償特性が良好であることを確実にすることができる組成及び製造方法を決めることは非常に難しい。
【０００９】
実際に、特定の組成が特定の熱的特性を有するはずであっても、このような合金の製造は、非常に困難であり、特定のパラメーターの差が非常にわずかであっても広い範囲の結果が発生することになる。ありふれた試験を行っても、冶金学者が所望のパフォーマンスを享受することはないであろう。
【００１０】
部品を冷間成形しても作業を複雑にするだけである。合金の製造や合金の形の形成に、関連する多数のオペレーティングパラメーターが必要となるためである。
【発明の概要】
【発明が解決しようとする課題】
【００１１】
本発明は、磁場の影響を受けない補償機能付き合金を提案することを目的とする。
【課題を解決するための手段】
【００１２】
したがって、本発明は、請求項１に記載の反強磁性であり温度補償される計時器用バランスばねを製造する方法を定めることを提案するものである。
【００１３】
添付図面を参照しながら下記の詳細な説明を読むことで、本発明の他の特徴及び利点を理解することができるであろう。
【図面の簡単な説明】
【００１４】
【図１】本発明に係る方法の各ステップを示しているブロック図である。
【発明を実施するための形態】
【００１５】
本発明は、反強磁性であり温度補償される計時器用バランスばねを製造する方法に関する。
【００１６】
本発明によると、本方法は、以下のステップを有する。
【００１７】
−（１０）
−マンガンを２１．０重量％〜２５．０重量％、
−ニッケルを９．０重量％〜１３．０重量％、
−クロムを６．０重量％〜１５．０重量％、
−ベリリウムを０．２重量％〜２．０重量％、
−鉄を残りの量含有し、
−ただし、ニッケルとマンガンの合計は、３３．０重量％以上である
というの範囲の鉄−クロム−ニッケル−マンガン−ベリリウムのタイプの抗磁性の補償機能付き合金を選択するステップ
【００１８】
−（１１）合金を調整してブランクを得るステップ
【００１９】
−（１２）鋳造及び／又は鍛造及び／又は伸線及び／又は圧延及び／又は絞りによって前記ブランクの形を形成して、ばねワイヤーのブランクを得るステップ
【００２０】
−（１３）ワインダーにワイヤーを巻きつけて、らせん状のばねを得るステップ
【００２１】
−（１４）３０〜２００分の期間５４０℃〜６５０℃の温度でアニールすることによって、らせん状のばねに対してヒートセット処理を少なくとも施して、バランスばねを得るステップ
である。
【００２２】
この方法の特定の実装において、当該合金は、ニッケルを１０．５重量％〜１３．０重量％含有する。
【００２３】
特に、この合金は、ニッケルを１１．０重量％〜１３．０重量％含有する。
【００２４】
この方法の特定の実装において、当該合金は、クロムを７．５重量％よりも多く含有する。
【００２５】
特に、当該合金は、クロムを１０．５重量％よりも多く含有する。
【００２６】
当該方法の特定の実装において、当該合金は、マンガンを２１．０重量％〜２３．０重量％含有する。
【００２７】
当該方法の特定の実装において、当該合金は、ニッケル及びマンガンを合計３３．０重量％以上含有する。
【００２８】
特に、当該合金は、ニッケル及びマンガンを合計３４．０重量％以上含有する。
【００２９】
特に、当該合金は、ニッケル及びマンガンを合計３５．５重量％以下含有する。
【図１】
2017102110.tif 000003